(57)【要約】【課題】黒鉛を含まずに黒鉛潤滑剤と同等の潤滑性能をもつ鍛造加工用潤滑液、該潤滑液を用いる温間または熱間鍛造加工方法および該鍛造加工方法を用いる等速ジョイント外輪の製造方法を提供する。【解決手段】温間または熱間領域での鍛造加工に使用する鍛造加工用潤滑液であって、ポリエチレン樹脂粉末、ポリイミド樹脂粉末、およびポリエーテルエーテルケトン樹脂粉末から選ばれた少なくとも１つの潤滑成分を 1 重量％〜30 重量％の割合で、水を含む溶媒成分に溶解または分散してなり、該潤滑液を用いる温間または熱間鍛造加工方法は、絞り込みダイ１３および外輪成形用パンチ１０から選ばれた少なくとも一つに上記鍛造加工用潤滑液を塗装し、外輪素材１４が 500℃〜1300℃に加熱された後、鍛造成形加工される。【選択図】図１
2010106130.tif 000002
【特許請求の範囲】
【請求項１】
温間または熱間領域での鍛造加工に使用する鍛造加工用潤滑液であって、該鍛造加工用潤滑液は、ポリエチレン樹脂粉末、ポリイミド樹脂粉末、およびポリエーテルエーテルケトン樹脂粉末から選ばれた少なくとも１つの潤滑成分が溶媒成分に溶解または分散してなることを特徴とする鍛造加工用潤滑液。
【請求項２】
前記鍛造加工用潤滑液は、後方押出しまたは複合押出し形態の鍛造加工において、500℃以上 1300℃未満のワーク・金型間の潤滑に使用されることを特徴とする請求項１記載の鍛造加工用潤滑液。
【請求項３】
前記潤滑成分は前記鍛造加工用潤滑液全体に対して 1 重量％〜30 重量％含有することを特徴とする請求項１または請求項２記載の鍛造加工用潤滑液。
【請求項４】
前記溶媒成分が水を含むことを特徴とする請求項１、請求項２または請求項３記載の鍛造加工用潤滑液。
【請求項５】
前記溶媒成分が界面活性剤を含むことを特徴とする請求項１ないし請求項４のいずれか１項記載の鍛造加工用潤滑液。
【請求項６】
前記溶媒成分が粘度調整剤を含むことを特徴とする請求項１ないし請求項５のいずれか１項記載の鍛造加工用潤滑液。
【請求項７】
前記粘度調整剤がカルボキシメチルセルロースであることを特徴とする請求項６記載の鍛造加工用潤滑液。
【請求項８】
前記粘度調整剤の配合割合が前記鍛造加工用潤滑液全体に対して 5 重量％以下であることを特徴とする請求項６または請求項７記載の鍛造加工用潤滑液。
【請求項９】
前記溶媒成分がレベリング剤を含むことを特徴とする請求項１ないし請求項８のいずれか１項記載の鍛造加工用潤滑液。
【請求項１０】
前記レベリング剤が水溶性ポリエステルであることを特徴とする請求項９記載の鍛造加工用潤滑液。
【請求項１１】
前記レベリング剤の配合割合が前記鍛造加工用潤滑液全体に対して 5 重量％以下であることを特徴とする請求項９または請求項１０記載の鍛造加工用潤滑液。
【請求項１２】
ダイに収納されたワークをパンチにより鍛造加工する温間または熱間鍛造加工方法であって、
前記ダイおよびパンチから選ばれた少なくとも１つに請求項１ないし請求項１１のいずれか１項記載の鍛造加工用潤滑液を塗装し、前記ワークを 500℃〜1300℃に加熱した後、鍛造成形加工することを特徴とする温間または熱間鍛造加工方法。
【請求項１３】
前記温間または熱間鍛造加工方法は、後方押出しまたは複合押出し形態の鍛造加工の加工形態を用いることを特徴とする請求項１２記載の温間または熱間鍛造加工方法。
【請求項１４】
内輪および外輪からなる軌道輪の有するトラック溝と、転動体との係り合いによって回転トルクの伝達が行なわれる等速ジョイントの製造方法であって、
前記外輪を、請求項１２記載の温間または熱間鍛造加工方法で加工することを特徴とする等速ジョイント外輪の製造方法。
【発明の詳細な説明】
【技術分野】
【０００１】
本発明は鍛造加工用潤滑液、温間または熱間鍛造加工方法および等速ジョイント外輪の製造方法に関する。
【背景技術】
【０００２】
鍛造加工に用いられる潤滑液には黒鉛粒子を鉱油および／または水に分散させた潤滑液が長く使用されてきた。黒鉛潤滑液は黒色のため、作業環境を激しく汚染させることから作業者に対する衛生的な負荷が大きいことが指摘されている。
また、黒鉛以外の潤滑成分に鉱油を含むものは排液処理や潤滑液の腐敗など環境・衛生面での問題が懸念される。
近年、作業者はもちろん、環境保全に対する意識の向上から、水溶性高分子やカルボン酸塩型有機化合物などを成分とした非黒色潤滑液が鍛造加工用として開発されている（特許文献１および特許文献２参照）。
【０００３】
しかしながら、水溶性高分子やカルボン酸塩などを主成分とする非黒色潤滑液は、黒鉛潤滑液と比較して成分自身にへき開性が無く、分解時の中間化合物を利用するため、一般的に潤滑性が劣るものが多いという問題がある。
また、非黒色潤滑液の最大限の潤滑性能を出すためには、濃度や金型温度、乾燥皮膜の形成時間など、加工条件の厳密な管理が必要である。金型に付着した潤滑液が湿潤である場合、加工時に鍛造加工面から潤滑成分が逃げやすく、適切な潤滑性能が得られない。鍛造時の表面積の拡大に対応して皮膜を追従させるためには、乾燥皮膜を一定以上の膜厚で形成させる必要があるが、これはサイクルタイムの増加につながり、生産工程の律速段階となる可能性があるという問題がある。
【特許文献１】特許第３０９９２１９号公報
【特許文献２】特許第３８２０２８５号公報
【発明の開示】
【発明が解決しようとする課題】
【０００４】
本発明はこのような問題に対処するためになされたものであり、黒鉛を含まずに黒鉛を含む潤滑剤と同等の潤滑性能をもつ鍛造加工用潤滑液、該潤滑液を用いる温間または熱間鍛造加工方法および該鍛造加工方法を用いる等速ジョイント外輪の製造方法を提供する。
【課題を解決するための手段】
【０００５】
本発明の鍛造加工用潤滑液は、温間または熱間領域での鍛造加工に使用する鍛造加工用潤滑液であって、該鍛造加工用潤滑液は、ポリエチレン（以下、ＰＥと記す）樹脂粉末、ポリイミド（以下、ＰＩと記す）樹脂粉末、ポリエーテルエーテルケトン（以下、ＰＥＥＫと記す）樹脂粉末から選ばれた少なくとも１つの潤滑成分が溶媒成分に溶解または分散してなることを特徴とする。特に、後方押出しまたは複合押出し形態の鍛造加工において、 500℃以上 1300℃未満のワーク・金型間の潤滑に使用されることを特徴とする。
また、上記潤滑成分は上記鍛造加工用潤滑液全体に対して 1 重量％〜30 重量％含有することを特徴とする。
また、上記溶媒成分が少なくとも水を含むことを特徴とする。
【０００６】
本発明の鍛造加工用潤滑液は、溶媒成分が界面活性剤を含むことを特徴とする。また、溶媒成分が粘度調整剤を含むことを特徴とする。この粘度調整剤がカルボキシメチルセルロースであることを特徴とする。また、粘度調整剤の配合割合が鍛造加工用潤滑液全体に対して 5 重量％以下であることを特徴とする。
【０００７】
本発明の鍛造加工用潤滑液は、溶媒成分がレベリング剤を含むことを特徴とする。このレベリング剤が水溶性ポリエステルであることを特徴とする。また、レベリング剤の配合割合が鍛造加工用潤滑液全体に対して 5 重量％以下であることを特徴とする。
【０００８】
本発明の温間または熱間鍛造加工方法は、ダイに収納されたワークをパンチにより鍛造加工する温間または熱間鍛造加工方法であって、上記ダイおよびパンチから選ばれた少なくとも１つに上記本発明の鍛造加工用潤滑液を塗装し、上記ワークを 500℃〜1300℃に加熱した後、鍛造成形加工することを特徴とする。
また、温間または熱間鍛造加工方法は、後方押出しまたは複合押出し形態の鍛造加工の加工形態を用いることを特徴とする。
本発明の等速ジョイント外輪の製造方法は、内輪および外輪からなる軌道輪の有するトラック溝と、転動体との係り合いによって回転トルクの伝達が行なわれる等速ジョイントの製造方法であって、上記外輪を、本発明の鍛造加工方法で加工することを特徴とする。
【発明の効果】
【０００９】
本発明の鍛造加工用潤滑液は、潤滑成分として、ＰＥ樹脂粉末、ＰＩ樹脂粉末、ＰＥＥＫ樹脂粉末から選ばれた少なくとも１つを含むので、黒鉛を含まずに黒鉛潤滑剤と同等の潤滑性能をもつことができる。
【００１０】
本発明の温間または熱間鍛造加工方法は、ダイに収納されたワークをパンチにより鍛造加工する温間または熱間鍛造加工方法であって、上記ダイおよびパンチから選ばれた少なくとも一つに黒鉛を含まない上記鍛造加工用潤滑液を塗装し、潤滑被膜を形成し、上記ワークを 500℃〜1300℃に加熱した後、鍛造成形加工するので、作業環境を汚染させることなく、衛生的な環境下で鍛造加工を行なうことができる。
【００１１】
本発明の等速ジョイント外輪の製造方法は、内輪および外輪からなる軌道輪の有するトラック溝と、転動体との係り合いによって回転トルクの伝達が行なわれる等速ジョイントの製造方法であって、黒鉛を含まない上記鍛造加工用潤滑液を用いる上記鍛造加工方法で上記外輪を加工するので、作業環境を汚染させることなく、衛生的な環境下で鍛造加工を行なうことができる。
【発明を実施するための最良の形態】
【００１２】
本発明の鍛造加工用潤滑液は、潤滑成分としてＰＥ樹脂粉末、ＰＩ樹脂粉末、ＰＥＥＫ樹脂粉末から選ばれた少なくとも１つを溶媒成分に分散または溶解させたもので、パンチおよび／またはダイに塗装された潤滑成分が、加熱したワークと鍛造時に接触するときに融解し、その粘度が低いため鍛造時におけるワークの表面積の拡大に対し潤滑被膜が追従する。
【００１３】
本発明に用いる潤滑成分は粉末形状であれば市販品として入手可能なものを使用できる。
【００１４】
ＰＥ樹脂粉末は、低密度ＰＥ、直鎖状低密度ＰＥ、中密度ＰＥ、高密度ＰＥ、超高分子量ＰＥなどのＰＥ樹脂類の粉末が使用できる。ＰＥ樹脂は単体でも混合物でもよく、さらには共重合体や変性体であってもよい。本発明においては超高分子量ＰＥ樹脂粉末が潤滑性に優れるので好ましい。ＰＥ樹脂粉末の市販品としては三井化学社製：ミペロンＭＸ２２０、ＭＸ３３０、旭化成社製：サンファインシリーズ、宇部丸善ポリエチレン社製：ＵＢＥポリエチレンなどが挙げられる。
【００１５】
ＰＩ樹脂粉末は、芳香族テトラカルボン酸またはその誘導体と芳香族ジアミンまたはその誘導体とを原材料とする芳香族ＰＩ樹脂の粉末を使用することができる。ＰＩ樹脂粉末の市販品としては、宇部興産社製：ユーピレックスＲ、ユーピレックスＳ、デュポン社製：ベスペルなどが挙げられる。
ＰＥＥＫ樹脂粉末は、−（−Ｏ−Ａｒ−Ｏ−Ａｒ−（ＣＯ）−Ａｒ−）−で表され、芳香族環であるＡｒをエーテル基とカルボニル基で結合した樹脂の粉末である。ＰＥＥＫ樹脂粉末の市販品としてはビクトレックスエムシー社製：ＰＥＥＫ４５０ＰＦ、ＰＥＥＫ１５０ＰＦ、ダイセル・エボニック社製：ＶＥＳＴＡＫＥＥＰなどが挙げられる。
【００１６】
本発明の鍛造加工用潤滑液に用いる上記樹脂粉末の平均粒子径は 1μm〜500μm であることが好ましい。平均粒子径が 500μm をこえる場合は潤滑液の付着状況にムラがおこり、鍛造後のワーク寸法が不均一となる可能性がある。また、潤滑液を金型に塗装する設備としてスプレーノズルやスプレーガンを使用する場合には吹付け装置内でノズルつまり等の不具合を引き起こす可能性がある。また、平均粒子径が 1μm 未満の場合、均一であっても全体的に付着量が少なく、最適な潤滑状態が得られない可能性がある。
【００１７】
本発明の鍛造加工用潤滑液全体に対する潤滑成分の配合割合としては 1 重量％以上 30 重量％以下であることが好ましい。1 重量％未満の場合潤滑液が希薄で、適切な潤滑被膜を形成できない可能性がある。また、30 重量％をこえる場合は潤滑液の流動性が低下し、スプレーガン等による噴霧ができない場合がある。これらの理由からさらに好ましい濃度範囲は 3 重量％〜20 重量％である。
【００１８】
本潤滑液に使用できる潤滑成分には必須成分を含んでいれば、他の任意のものを追加できる。例えば、潤滑液の性能を損なわないまま、潤滑液のコストを引き下げる目的でアジピン酸ナトリウムなどの潤滑剤を併用しても使用することが可能である。
【００１９】
本発明に用いる溶媒成分は、常温で揮発性が低く、長期間保存可能であれば使用できる。例えば、水、鉱油、合成炭化水素油、ポリアルキレングリコール油、ジエステル油、ポリオールエステル油、リン酸エステル油、ポリフェニルエーテル油などを単独または 2 種類以上を組み合わせて使用することができる。これらの中で少なくとも水を用いることが取り扱いが容易で安価であることから好ましい。
【００２０】
本発明に用いる界面活性剤としては、潤滑成分が溶媒中に分散可能であれば特に制限なく任意に使用できる。陰イオン型、陽イオン型、両性イオン型、ノニオン型、シリコーン系、フッ素系の界面活性剤も単独または混合して添加できる。
【００２１】
本発明に用いる添加剤成分としては界面活性剤の他に、粘度調整剤、レベリング剤、ｐＨ調整剤、防腐・防カビ剤などを目的に応じて添加することができる。特にこの中でも鍛造加工用の金型等に良好な潤滑被膜を形成するために粘度調整剤、レベリング剤を添加剤成分として用いることが望ましい。
【００２２】
本発明に用いる粘度調整剤としては、溶媒成分に相溶または分散可能であれば特に制限なく任意のものを使用できる。例えば、イオン性、非イオン性の水溶性高分子・界面活性剤などが使用可能であり、イオン性水溶性高分子としてはイソブチレン・マレイン酸共重合体塩、ポリアクリル酸塩、カルボキシメチルセルロース（ＣＭＣ）、ヒドロキシエチルセルロース（ＨＥＣ）などの多糖類変性体などが挙げられる。非イオン性の水溶性高分子としてはポリエチレングリコールやポリプロピレングリコール、ポリビニルアルコールなどが使用できる。また、ポリオキシメチレン硬化ひまし油やヘクトライトなどの食品用／産業用増粘剤であればどの様なものでもよい。特にカルボキシメチルセルロースは少量の添加で増粘させる効果があり、優れた付着性をもたらす。本発明の鍛造加工用潤滑液に占める粘度調整剤の配合割合としては 5 重量％以下が好ましい。5 重量％をこえる場合は粘度が高いため、流動性が悪く、スプレーガンやスプレーノズルでの塗装が困難となる。
【００２３】
本発明に用いるレベリング剤としては、市販のもので、溶媒成分に溶解または分散可能なものであれば特に制限なく任意のものを使用可能である。例えばポリシロキサン誘導体やポリアクリル酸エステル類、水溶性ポリエステル類などが挙げられる。これらの中で、水溶性ポリエステル樹脂は金型温度が高温の場合に優れた塗装性をもたらす。本発明の鍛造加工用潤滑液に占めるレベリング剤の配合割合としては、5 重量％以下がよい。5 重量％をこえる場合は潤滑被膜中のレベリング剤が多くなり、潤滑性能が悪化する可能性がある。
【００２４】
本発明の鍛造加工用潤滑液には、その他ｐＨ調整剤としては塩酸、硝酸水酸化カリウムや水酸化ナトリウムなどを、また、防腐剤・防カビ剤としては安息香酸ナトリウムやソルビン酸カリウムなどを、それぞれ使用できる。
【００２５】
本発明の鍛造加工用潤滑液は、鍛造用の金型のうち、パンチおよび／またはダイに塗装できる。このとき、本潤滑液は常温から 300℃以下であれば適切な潤滑被膜をパンチおよび／またはダイに形成させることができる。
【００２６】
本発明の鍛造加工用潤滑液はどのような方法によっても塗装できるが、生産工程を考慮するとパンチおよび／またはダイにスプレーガンやノズルからエアー圧力を利用して噴霧する形態が、塗装面積が最も広く効率的である。また、生産性に支障を与えない限りディッピング、はけ塗り、へら塗り等を採用することもできる。
【００２７】
本発明の温間または熱間鍛造加工方法を用いる鍛造加工方法について説明する。図１は該方法による等速ジョイント外輪の成形装置を示す縦断正面図であり、図２は図１の成形装置の作動状態を示す縦断正面図であり、図３は図２のＡ−Ａ線に沿った断面図である。
【００２８】
図１に示すように外輪成形装置は、絞り込みダイ１３と組合わせパンチ１とで構成される。絞り込みダイ１３の内周面および外輪成形用パンチ１０の外周面から選ばれた少なくとも一つに本発明の鍛造加工用潤滑液を塗装する。塗布方法は刷け塗り、スプレ塗布、ディッピング塗装等を用いることができる。塗布量は、実際の後方押出し方式の鍛造形態により、潤滑被膜の表面拡大比などを考慮して定めることができる。塗布時期は、鍛造加工の開始直前、徐冷開始時など、鍛造開始前であればよい。塗布後、絞り込みダイ１３の中に外輪素材１４を収容配置し、絞り込みダイ１３を 500℃〜1300℃の熱間鍛造温度以上に加熱する。
【００２９】
外輪成形用パンチ１０は外輪の球形内面を形成するための球面成形部１１と、その球面成形部１１上に設けられた曲線状のトラック成形部１２とを有する（図３参照）。組合わせパンチ１は、プレススライド２にテーパベース３と、その外側に設けられたテーパ状の保持筒４とを固定し、テーパベース３と保持筒４との間にパンチホルダ５に取付けられた外輪成形用パンチ１０の複数を、側面間に所要の間隔をおいて組込んでいる。
【００３０】
また、テーパベース３の軸心上に形成された貫通孔６に先端パンチ７に設けられた軸部８をスライド自在に挿通し、その軸部８の外側に設けられたスプリング９によって先端パンチ７を上方に引き上げている。
【００３１】
上記成形装置によって成形される外輪素材１４は開口端に向けて拡がりをもち、内周には外輪成形用パンチ１０と同数のトラック溝１５が形成されている。
【００３２】
上記外輪素材１４を絞り込みダイ１３の内側に挿入したのち、プレススライド２を下降させると、先端パンチ７が外輪素材１４球面底部に当接し、外輪成形用パンチ１０がトラック溝１５に嵌合する。その状態でプレススライド２をさらに下降させることにより、外輪素材１４は絞り込みダイ１３により絞り込み作用を受けて縮径する（図２、図３参照）。その絞り込み時、トラック溝１５の表面は外輪成形用パンチ１０のトラック成形部１２により拘束され、一方、外輪素材１４の球形内面１６は球面成形部１１により拘束され、トラック溝１５および球形内面１６のそれぞれが、トラック成形部１２および球面成形部１１によって塑性成形され、所定の形状、寸法に仕上げられる（図３参照）。ここで、外輪素材１４の絞り込みは、温間、熱間のいずれでもよい。
【００３３】
外輪素材１４の成形後、プレススライド２を上昇させると、そのプレススライド２と共にテーパベース３および保持筒４が上昇し、その上昇によって複数の外輪成形用パンチ１０が縮径して、トラック溝１５からトラック成形部１２が外れ、外輪成形用パンチ１０および先端パンチ７が成形後の外輪から引き抜かれる。
【００３４】
上記のような外輪の塑性加工成形において、外輪成形用パンチ１０に形成された球面成形部１１およびトラック成形部１２の表面それぞれは研削加工されたものであるため、各部の面精度は高く、その面精度の高い球面成形部１１とトラック成形部１２とでもってトラック溝１５および球形内面１６が形成されるため、トラック溝１５および球形内面１６の面精度も高く、後加工を不要とすることができる。したがって、外輪の製造コストを大幅にコストダウンさせることができる。
【００３５】
図３に示すように、外輪成形用パンチ１０の押込み量に応じて外輪素材１４は絞り込みダイ１３の内壁に沿って上部へ押出され、後方押出しの加工形態で成形される。このとき絞り込みダイ１３および／または外輪成形用パンチ１０に形成された潤滑被膜は、鍛造時の外輪素材１４の表面積の拡大に追従して外輪素材１４、絞り込みダイ１３、外輪成形用パンチ１０の相互の接触界面に介在できるので、円滑な鍛造加工を行なうことができる。
【００３６】
本発明の鍛造加工方法は、適用可能な加工形態としては上述の後方押出し鍛造加工の他に、前方押出し鍛造加工、複合(前方後方)押出し鍛造加工、閉塞鍛造加工などに適用できる。これらの中で、特に後方押出し形態または複合押出し（前方後方押出し）形態の鍛造加工に対して有効である。
【００３７】
上記鍛造加工方法である後方押出し加工または後方押出し加工で生産する機械部品としては、上述の等速ジョイントが代表的なものである。等速ジョイントの種類としては、摺動式等速ジョイントとして、ダブルオフセットジョイント(ＤＯＪ)、トリポードジョイント(ＴＪ)、ピロージャーナルトリポードジョイント（ＰＴＪ）、クロスグルーブジョイント（ＬＪ）などが挙げられ、固定式等速ジョイントとしてボールフィクストジョイント（ＢＪ）、コンパクト化ボールフィクストジョイント（ＥＢＪ）、ステアリング用等速ジョイント（ＣＳＪ）などが挙げられる。上記各図で説明したように、これら等速ジョイントの外輪の鍛造加工に用いることができる。また、上記鍛造加工のうち、ワーク温度 500℃〜1300℃のワーク・金型間の潤滑に使用できる。
【００３８】
本発明の等速ジョイント外輪の製造方法は、内輪および外輪からなる軌道輪の有するトラック溝と、転動体との係り合いによって回転トルクの伝達が行なわれる等速ジョイントの製造方法において、上記外輪となるワークと、ダイと、パンチとの相互の接触界面に潤滑被膜が介在できる上述の後方押出しの加工形態または前方後方押出しなどの複合押出しの加工形態を用いることが好ましい。
【００３９】
図４は本発明の温間または熱間鍛造加工方法で製造された等速ジョイント外輪を有する等速ジョイントを示す一部切欠き断面図である。この等速ジョイントは、外輪１７の球形内面１８に複数の曲線状トラック溝１９を形成し、内輪２０の球形外面２１に上記トラック溝１９と同数のトラック溝２２を設け、その外・内輪１７、２０のトラック溝１９、２２間に組込んだトルク伝達ボール２３を両輪１７、２０間に組込んだケージ２４で保持している。
【００４０】
ケージ２４は、外輪１７の球形内面１８と内輪２０の球形外面２１で接触案内される球面２５を内外に有する。外輪１７のトラック溝１９の中心Ｏ1 と内輪２０のトラック溝２２の中心Ｏ2 は、ジョイントの角度中心Ｏ0 に対して左右に等距離オフセットされている。
【実施例】
【００４１】
以下に実施例を挙げ、本発明をさらに説明するが、本発明はこれにより何ら制限されるものではない。
実施例および比較例に用いた潤滑成分、溶媒成分、添加剤成分等を以下に示す。
潤滑成分
ＰＥ樹脂粉末：三井化学社製：リュブマーＬ５０００（平均粒子径：130μm ）
ＰＩ樹脂粉末：宇部興産社製：ユーピレックスＲ（平均粒子径：100μm 以下）
ＰＥＥＫ樹脂粉末：ビクトレックスエムシー社製：ＰＥＥＫ１５０ＰＦ（平均粒子径：13μm ）
アジピン酸ナトリウム：和光純薬社製：
人造黒鉛粉末：ＬＯＮＺＡ社製：ＫＳ１０
無添加タービン油：新日本石油社製：タービンオイル６８
溶媒成分
鉱油：新日本石油社製：ＦＢＫタービン６８
グリコール油：松村石油研究所製：ハイドールＨＡＷ−３２
水：イオン交換水
粘度調整剤
カルボキシメチルセルロース：日本製紙ケミカル社製：ＳＬＤ−Ｆ１
レベリング剤
水溶性ポリエステル樹脂：日本合成化学社製：ポリエスターＷＲ９０５
界面活性剤
ラウリル硫酸ナトリウム：花王社製：エマール１０ＰＴ
【００４２】
実施例１〜実施例１６および比較例１〜比較例７
表１に示す組成で潤滑成分を溶媒に分散または溶解させて鍛造加工用潤滑液を作製した。得られた鍛造加工用潤滑液を以下に示す色相試験、塗装試験および潤滑性能試験に供し、色相、塗装膜厚および鍛造加工時の押込み荷重をそれぞれ測定した。それぞれの判定基準に基づく評価結果を表１に併記する。また、これら個別の評価結果をまとめて、以下に示す判定基準による総合評価結果を表１に併記する。
【００４３】
＜色相試験＞
供試液の色相を目視観察し、色相を記録する。
【００４４】
＜塗装試験＞
200℃に加熱したパンチをディッピングで塗装し、200℃で 20 分間乾燥させ、得られた塗装膜厚および塗膜外観の目視観察から以下に示す判定基準で塗装性につき４段階評価を行なった。なお塗装膜厚は付着重量、比重から塗装膜厚を算出した。
（塗装膜厚）          （塗膜外観）      （塗装性評価）    （表中の表記）
5μm 以上              均一な塗膜         非常に良好          ◎
3μm 以上 5μm 未満    均一な塗膜         良好                ○
3μm 未満              塗膜が薄い         不十分              △
塗装不可（潤滑液の粘度高い）              不良                ×
【００４５】
＜潤滑性能試験＞
市販のクランク・リンク式プレス( 450 kN )の固定側（下側）に圧縮引張型のロードセルを取り付け、パンチ側（上側）に温度調整用ヒータを設置したプレス装置を鍛造加工用潤滑液の潤滑性能試験に用いた。図５は潤滑性能試験に用いるプレス装置において鍛造加工前の状態を示す図であり、図６は後方押出し方式の鍛造がなされた状態を示す図である。図５および図６において、あらかじめ上側ヒータ２９ａおよび上側温度センサー３１ａによって 200℃に加熱・制御されたパンチ２８（直径 10 mm、先端 R 1 mm ）に潤滑液の供試液をディッピング塗装(浸漬時間：約 1 秒間)しておく。800℃以上に加熱した円柱状ワーク２６(直径 13 mm、高さ 14 mm、Ｓ５０Ｃ)を組み込んだダイ２７をロードセル３０上側に設置し、放射温度計３２が 800℃を示した時点で、鍛造加工を行ない（ショット速度 70 min-1 ）、加工前のワーク２６表面から 4 mm の位置までパンチ２８を下降させて、ダイ２７の内面に沿ってパンチ２８の進行方向と反対の方向にワーク２６を押出す、後方押出しの形態で鍛造加工したときの押込み荷重をロードセル３０で計測した。得られた計測値により以下に示す判定基準で潤滑性能を評価した。
（押込み荷重）    （潤滑性能評価）    （表中の表記）
85.0 kN 未満            可                  ○
85.0 kN 以上            不可                ×
【００４６】
＜総合評価＞
上記 3 種類の試験にて得られた結果を以下に示す判定基準で総合評価を行なった。
（１）上記色相試験において供試液の色相が非黒色であること
（２）上記塗装試験において塗装性評価が非常に良好（「◎」）または良好（「○」）であること
（３）潤滑性能試験において押込み荷重が 85.0 kN 未満であり、潤滑性能評価が可（「○」）であること
これら３点の判定基準を全てクリアしたものを総合評価として可と評価し表中に「○」を表記し、それ以外を不可と評価し表中に「×」を表記した。
【００４７】
【表１】
2010106130.tif 000003
【００４８】
実施例１〜実施例３は比較例１との対比において、ＰＥ樹脂粉末、ＰＩ樹脂粉末、ＰＥＥＫ樹脂粉末は、非黒色系潤滑剤の成分として公開されているアジピン酸ナトリウムよりも良い潤滑性を示す。また、粘度調整剤としてカルボキシメチルセルロースおよびレベリング剤として水溶性ポリエステル樹脂の添加に伴い、金型への塗装性が改善され、良好な潤滑被膜が形成されることが分かった。
【産業上の利用可能性】
【００４９】
本発明の鍛造加工用潤滑液は、潤滑成分を所定量含有し、かつ上記潤滑成分が分散しているので、黒鉛を含まずに黒鉛潤滑剤と同等の潤滑性能をもつことができる。このため作業環境を汚染させることなく、衛生的な環境下で鍛造加工を行なう鍛造加工用潤滑液として好適に利用できる。また、この潤滑液を用いて鍛造用の金型に被膜を形成することで、作業環境を汚染させることなく、衛生的な環境下で鍛造加工を行なう温間または熱間鍛造加工方法や等速ジョイント外輪の製造方法として好適に利用できる。
【図面の簡単な説明】
【００５０】
【図１】外輪成形装置を示す縦断正面図である。
【図２】図１の成形装置の作動状態を示す縦断正面図である。
【図３】図２のＡ−Ａ線に沿った断面図である。
【図４】本発明に係る等速ジョイントの実施の形態を示す断面図である。
【図５】プレス装置において鍛造加工前の状態を示す図である。
【図６】後方押出し方式の鍛造がなされた状態を示す図である。
【符号の説明】
【００５１】
１    組合わせパンチ
２    プレススライド
３    テーパベース
４    保持筒
５    パンチホルダ
６    貫通孔
７    先端パンチ
８    軸部
９    スプリング
１０    外輪成形用パンチ
１１    球面成形部
１２    曲線状のトラック成形部
１３    絞り込みダイ
１４    外輪素材
１５    トラック溝
１６    球形内面
１７    外輪
１８    球形内面
１９    トラック溝
２０    内輪
２１    球形外面
２２    トラック溝
２３    トルク伝達ボール
２４    ケージ
２５    球面
２６    ワーク
２７    ダイ
２８    パンチ
２９ａ  上側ヒータ
２９ｂ  下側ヒータ
３０    引張圧縮両用型ロードセル
３１ａ  上側温度センサー
３１ｂ  下側温度センサー
３２    放射温度計
３３    架台
【図１】
2010106130.tif 000004
【図２】
2010106130.tif 000005
【図３】
2010106130.tif 000006
【図４】
2010106130.tif 000007
【図５】
2010106130.tif 000008
【図６】
2010106130.tif 000009